(57)【要約】【課題】強度を保持しつつも、耐摩耗性に優れた全芳香族ポリアミド繊維、それからなるロープを提供することにある。【解決手段】パラ型全芳香族ポリアミド繊維であって、該繊維中にタングステン粒子を２０〜７０重量％含有し、該繊維の単糸断面積が１００〜８００μｍ２であり、該繊維の総断面積が１５００〜３０００００μｍ２であるパラ型全芳香族ポリアミド繊維、およびそれからなるロープである。【選択図】  なし【特許請求の範囲】
【請求項１】
パラ型全芳香族ポリアミド繊維であって、該繊維中にタングステン粒子を２０〜７０重量％含有し、該繊維の単糸断面積が１００〜８００μｍ２であり、該繊維の総断面積が１５００〜３０００００μｍ２であるパラ型全芳香族ポリアミド繊維。
【請求項２】
耐摩耗性が０．１〜１．０回／μｍ２である請求項１記載のパラ型全芳香族ポリアミド繊維。
【請求項３】
引張強度が０．２ｃＮ／μｍ２以上である請求項１、または２に記載のパラ型全芳香族ポリアミド繊維。
【請求項４】
前記パラ型全芳香族ポリアミドが、コポリパラフェニレン・３，４’−オキシジフェニレン・テレフタルアミドである請求項１〜３のいずれかに記載のパラ型全芳香族ポリアミド繊維。
【請求項５】
請求項１〜４のいずれかに記載のパラ型全芳香族ポリアミド繊維を用いたロープ。
【発明の詳細な説明】
【技術分野】
【０００１】
本発明は、耐摩耗性に優れたパラ型全芳香族ポリアミド繊維、および該繊維からなるロープに関するものである。
【背景技術】
【０００２】
パラ型全芳香族ポリアミド繊維を代表とする全芳香族ポリアミド繊維は、高強力、高モジュラス、高耐熱性等に優れた繊維である。その高機能性を活かして、産業用繊維として様々な分野で使用されている。
【０００３】
そのひとつとして、全芳香族ポリアミド繊維を用いたロープは従来から知られている。（特許文献１）
しかしながら、従来の全芳香族ポリアミド繊維は、機械的強度には優れるものの、耐摩耗性が悪く、これをロープにして繰り返し使用すると毛羽立ちが発生し、強度が低下するという問題があった。このため、全芳香族ポリアミド繊維を用いた耐摩耗性に優れたロープが望まれていた。
【０００４】
また、水産資材用途に好適な沈降性を得るために、高比重の充填剤であるタングステンを添加した水産資材用繊維が提案されている。（特許文献２）
しかしながら、タングステンの含有量が７５〜９０重量％と多量に含まれると、物性の低下、それに起因して耐摩耗性の低下が生じる。また、この繊維を用いてロープを製造した場合は、ロープそのものの重量が重くなるという問題があった。
【先行技術文献】
【特許文献】
【０００５】
【特許文献１】特開平１１−２８６８３０号公報
【特許文献２】特開２０１５−１８３３４７号公報
【発明の概要】
【発明が解決しようとする課題】
【０００６】
本発明は、前記の背景技術に鑑みてなされたものであり、その目的とするところは、強度を保持しつつも、耐摩耗性に優れた全芳香族ポリアミド繊維、それからなるロープを提供することにある。
【課題を解決するための手段】
【０００７】
本発明者は、前記課題を解決すべく鋭意検討を行った結果、タングステン粒子を特定量含むパラ型全芳香族ポリアミドポリマーからなる繊維を用いることにより、本発明を完成するに至った。    
【０００８】
すなわち本発明は、パラ型全芳香族ポリアミド繊維であって、該繊維中にタングステン粒子を２０〜７０重量％含有し、該繊維の単糸断面積が１００〜８００μｍ２であり、該繊維の総断面積が１５００〜３０００００μｍ２であるパラ型全芳香族ポリアミド繊維
、およびそれからなるロープである。
【発明の効果】
【０００９】
本発明の全芳香族ポリアミド繊維は、一定の強度を保持しながらも耐摩耗性に優れるものである。したがって、繰返し使用しても、切れ難いロープとなる。
【発明を実施するための形態】
【００１０】
以下、本発明の実施の形態について詳細に説明する。
【００１１】
＜パラ型全芳香族ポリアミド＞
本発明におけるパラ型全芳香族ポリアミドは、１種類、または２種類以上の２価の芳香族基が、アミド結合により直接連結されたポリマーである。また、芳香族基には、２個の芳香環が酸素、硫黄、または、アルキレン基を介して結合されたもの、あるいは、２個以上の芳香環が直接結合したものも含む。さらに、これらの２価の芳香族基には、メチル基やエチル基等の低級アルキル基、メトキシ基、クロル基等のハロゲン基等が含まれていてもよい。
なお、２価の芳香族基を直接連結するアミド結合の位置は、パラ型である。
【００１２】
＜パラ型全芳香族ポリアミドの製造方法＞
本発明におけるパラ型全芳香族ポリアミドは、従来公知の方法にしたがって製造することができる。例えば、アミド系極性溶媒中で、芳香族ジカルボン酸ジクロライド（以下「酸クロライド」ともいう）成分と、芳香族ジアミン成分とを低温溶液重合、または界面重合などにより反応せしめることにより得ることができる。
【００１３】
［パラ型全芳香族ポリアミドの原料］
（芳香族ジカルボン酸ジクロライド成分）
パラ型全芳香族ポリアミドの製造において、使用される芳香族ジカルボン酸クロライド成分としては特に限定されるものではなく、一般的に公知なものを用いることができる。
【００１４】
例えば、テレフタル酸クロライド、２−クロルテレフタル酸クロライド、２，５−ジクロルテレフタル酸クロライド、２，６−ジクロルテレフタル酸クロライド、２，６−ナフタレンジカルボン酸クロライドなどが挙げられる。
【００１５】
これらの芳香族ジカルボン酸ジクロライドは、１種類のみならず２種類以上を用いることができ、その組成比は特に限定されるものではない。これらのなかでは、汎用性や得られる繊維の機械的物性等の観点からテレフタル酸ジクロライドが好ましい。なお、本発明においては、イソフタル酸ジクロライド等、パラ位以外の結合を形成する少量の成分を用いてもよい。
【００１６】
（芳香族ジアミン成分）
パラ型全芳香族ポリアミドの製造において、使用される芳香族ジアミン成分としては特に限定されるものではなく、一般的に公知なものを用いることができる。
【００１７】
例えば、ｐ−フェニレンジアミン、２−クロル−ｐ−フェニレンジアミン、２，５−ジクロル−ｐ−フェニレンジアミン、２，６−ジクロル−ｐ−フェニレンジアミン、３，４’−ジアミノジフェニルエーテル、４，４’−ジアミノジフェニルエーテル、４，４’−ジアミノジフェニルメタン、４，４’−ジアミノジフェニルスルフォン、３，３’−ジアミノジフェニルスルフォンなどを挙げることができる。
【００１８】
これらは、１種類のみならず２種類以上を用いることができ、その組成比は特に限定されるものではない。なお、本発明においては、ｍ−フェニレンジアミン等、パラ位以外の結合を形成する成分を少量用いてもよい。
【００１９】
これらのなかでは、高温熱延伸における安定性の観点から、ｐ−フェニレンジアミンを単独で使用、あるいは併用することが好ましく、ｐ−フェニレンジアミンと３，４’−ジアミノジフェニルエーテルとの組み合わせが最も好ましい。
【００２０】
パラフェニレンジアミンと３，４’−ジアミノジフェニルエーテルとを組み合わせて用いる場合には、その組成比は特に限定されるものではないが、全芳香族ジアミン量に対して、それぞれ３０〜７０モル％、７０〜３０モル％とすることが好ましく、さらに好ましくは、それぞれ４０〜６０モル％、６０〜４０モル％、最も好ましくは、それぞれ４５〜５５モル％、５５〜４５モル％とする。
【００２１】
［原料組成比］
芳香族ジカルボン酸ジクロライド成分と芳香族ジアミン成分との比は、芳香族ジアミン成分に対する芳香族ジカルボン酸ジクロライド成分のモル比として、０．９０〜１．１０の範囲とすることが好ましく、０．９５〜１．０５の範囲とすることがより好ましい。
【００２２】
芳香族ジカルボン酸ジクロライド成分のモル比が０．９０未満、または１．１０を超える場合には、芳香族ジアミン成分との反応が十分に進まず、高い重合度が得られないため好ましくない。
【００２３】
［反応条件］
芳香族ジカルボン酸ジクロライド成分と芳香族ジアミン成分との反応条件は、特に限定されるものではない。酸ジクロライドとジアミンとの反応は一般に急速であり、反応温度としては、例えば、−２５℃〜１００℃の範囲とすることが好ましく、−１０℃〜８０℃の範囲とすることがより好ましい。
【００２４】
［重合溶媒］
パラ型全芳香族ポリアミドを重合する際の溶媒としては、例えば、Ｎ，Ｎ−ジメチルホルムアミド、Ｎ，Ｎ−ジメチルアセトアミド、Ｎ−メチル−２−ピロリドン、Ｎ−メチルカプロラクタムなどの有機極性アミド系溶媒、テトラヒドロフラン、ジオキサンなどの水溶性エーテル化合物、メタノール、エタノール、エチレングリコールなどの水溶性アルコール系化合物、アセトン、メチルエチルケトンなどの水溶性ケトン系化合物、アセトニトリル、プロピオニトリルなどの水溶性ニトリル化合物などが挙げられる。
【００２５】
これらの溶媒は、１種単独であっても、２種以上の混合溶媒として使用することも可能である。なお、前記で用いられる溶媒は、脱水されていることが望ましい。
【００２６】
本発明に用いられるパラ型全芳香族ポリアミドの製造においては、汎用性、有害性、取り扱い性、パラ型全芳香族ポリアミドに対する溶解性等の観点から、Ｎ−メチル−２−ピロリドン（ＮＭＰ）を用いることが最も好ましい。
【００２７】
［その他重合条件等］
生成するパラ型全芳香族ポリアミドの溶解性を挙げるために、重合前、途中、終了時のいずれかに、一般に公知の無機塩を適当量を添加することが好ましい。このような無機塩としては、例えば、塩化リチウム、塩化カルシウム等が挙げられる。
【００２８】
また、パラ型全芳香族ポリアミドの末端は、封止することもできる。末端封止剤を用いて末端を封止する場合には、例えば、フタル酸クロライドおよびその置換体、アニリンおよびその置換体等を末端封止剤として用いることができる。
【００２９】
また、生成する塩化水素のごとき酸を捕捉するために、脂肪族や芳香族のアミン、第４級アンモニウム塩等を併用することもできる。
【００３０】
反応の終了後は、必要に応じて、塩基性の無機化合物、例えば、水酸化ナトリウム、水酸化カリウム、水酸化カルシウム、酸化カルシウム等を添加し、中和反応を実施してもよい。
【００３１】
［重合後処理等］
上記のようにして得られるパラ型全芳香族ポリアミドは、アルコール、水等の非溶媒に投入して沈殿せしめ、パルプ状にして取り出すことができる。取り出されたパラ型全芳香族ポリアミドを再度他の溶媒に溶解し、その後に繊維の成形に供することもできるが、重合反応によって得たポリマー溶液をそのまま紡糸用溶液（ドープ）に調整して用いることも可能である。一度取り出してから再度溶解させる際に用いる溶媒としては、パラ型全芳香族ポリアミドを溶解するものであれば特に限定されるものではないが、上記パラ型全芳香族ポリアミドの重合に用いられる溶媒とすることが好ましい。
【００３２】
＜パラ型全芳香族ポリアミド繊維の製造方法＞
本発明のパラ型全芳香族ポリアミド繊維を製造するにあたっては、湿式紡糸法または半乾半湿式紡糸法を採用し、先ず、パラ型全芳香族ポリアミド、タングステン粒子、お
よび溶媒を含む均一な紡糸用溶液（ポリマードープ）を調整し、紡糸口金から吐出する。
【００３３】
［紡糸用溶液（ポリマードープ）の調整］  
パラ型全芳香族ポリアミド、タングステン粒子、および溶媒を含む均一な紡糸用溶液（ポリマードープ）を調整する方法としては、特に限定されるものではない。
【００３４】
例えば、パラ型全芳香族ポリアミド溶液と、タングステン分散液とを混合する方法が挙げられる。ここで、パラ型全芳香族ポリアミド溶液とタングステンの分散液に用いられる溶媒としては、上記したパラ型全芳香族ポリアミドの重合に用いられる溶媒を使用することができる。また、用いられる溶媒は、１種単独であっても２種以上を併用してもよい。
【００３５】
パラ型全芳香族ポリアミドの製造によって得られたポリマー溶液から、当該ポリマーを単離することなくそのまま用いることも可能である。なお、紡糸上、パラ型全芳香族ポリアミド溶液とタングステンの分散に用いられる溶媒は、同一であることが好ましい。
【００３６】
本発明の繊維を得るための紡糸用溶液（ポリマードープ）の調整にあたっては、添加するタングステンの凝集を抑制する必要がある。タングステンの凝集を抑制する方法としては特に限定されるものではないが、タングステン分散液を一定の圧力で注入し、ダイナミックミキシングおよび／またはスタティックミキシングする方法が好ましい。さらには、添加するタングステン分散液に、あらかじめパラ型全芳香族ポリアミド溶液を少量添加しておくことが効果的である。
【００３７】
具体的には、タングステン１００質量部に対して、好ましくはパラ型全芳香族ポリアミドを１．０〜５．０質量部含有するタングステン分散液を作成し、このタングステン分散液とパラ型全芳香族ポリアミド溶液とを混合する。
【００３８】
パラ型全芳香族ポリアミドがタングステン１００質量部に対して１．０質量部未満の場合には、タングステンの凝集を抑制することが困難となる。一方、パラ型全芳香族ポリアミドがタングステン１００質量部に対して５．０質量部を超えると、タングステン分散液の粘度が高くなるため、配管輸送を必要とするプロセスでの取り扱いが困難となる。
【００３９】
紡糸用溶液（ポリマードープ）の固形分濃度（パラ型全芳香族ポリアミドおよびタングステンの合計濃度）は、１〜２０質量％とすることが好ましく、３〜１５質量％程度とすることがより好ましい。固形分濃度が１質量％未満では、ポリマーの絡み合いが少なく紡糸に必要な粘度が得られない。一方で、固形分濃度が２０質量％を超える場合には、ノズルから吐出する際に流動が不安定になりやすく、安定的に紡糸することが困難となる。
【００４０】
なお、本発明においては、繊維に機能性等を付与する目的で、物性を損なわない範囲で、タングステン以外に添加剤等のその他の任意成分を配合してもよい。添加剤等を配合する場合には、ドープの調整において導入することができる。導入の方法は特に限定されるものではなく、例えば、ドープに対して、ルーダーやミキサ等を使用して導入する方法が挙げられる。
【００４１】
［タングステン粒子］
（タングステン粒子の種類）
本発明に用いられるタングステン粒子は、市販のタングステン粒子を用いることが可能である。タングステン粒子としては、種々のものが市販されており、本発明においては、それらの市販品を好ましく用いることができる。
【００４２】
（配合量）
本発明の繊維におけるタングステンの含有量は、パラ型全芳香族ポリアミド繊維全体に対して２０〜７０重量％であり、好ましくは５０〜７０重量％の範囲である。２０重量％未満では、得られる繊維の耐摩耗性が十分ではない。一方、７０重量％を超えると、マトリックスとしてのポリマー量が少なすぎて、物性の低下、それに起因して耐摩耗性の低下が生じることとなる。
【００４３】
［紡糸・凝固］
本発明の繊維の製造においては、上述の如く調整された紡糸用溶液（ドープ）を用いて、湿式紡糸法、またはエアギャップを設けた半乾半湿式紡糸法によって繊維を成形する。
すなわち、先ず、上記で得られた紡糸用溶液（ドープ）をノズルから吐出し、続いて、凝固浴中の凝固液に接触させて凝固糸を形成する。
【００４４】
凝固浴としては、パラ型全芳香族ポリアミドの貧溶媒が用いられるが、紡糸用溶液（ポリマードープ）の溶媒が急速に抜け出して、得られる全芳香族ポリアミド凝固糸に欠陥ができないように、通常は良溶媒を添加して凝固速度を調節する。貧溶媒としては、水、良溶媒としてはパラ型全芳香族ポリアミドドープ用の溶媒を用いることが好ましい。良溶媒／貧溶媒の質量比は、パラ型全芳香族ポリアミドの溶解性や凝固性にもよるが、１５／８５〜４０／６０の範囲とすることが好ましい。
【００４５】
［その他の工程］
凝固液から凝固糸条を引き上げた後は、公知の方法によって、最終的なパラ型全芳香族ポリアミド繊維を得ることができる。例えば、水洗工程を実施して形成された未延伸糸から溶媒を除去し、必要に応じて延伸を実施し、乾燥工程等を経た後に必要に応じて延伸することにより配向させ、最終的な繊維を得ることができる。
【００４６】
［延伸工程］
本発明の繊維は、延伸配向されていることが好ましい。延伸の方法としては特に限定されるものではなく、凝固糸状態での水洗延伸、沸水延伸のみならず、乾燥糸状態での加熱延伸等、いずれでもよい。また、延伸倍率については特に制限はないが、５倍以上であることが好ましく、８倍以上であることがさらに好ましい。延伸倍率を制御することにより、得られる芳香族ポリアミド繊維の伸度および強度を制御することができる。
【００４７】
熱延伸を実施する場合には、その温度は、全芳香族ポリアミドのポリマー骨格にもよるが、好ましくは３００〜６００℃、さらに好ましくは３５０〜５５０℃とし、また、延伸倍率は好ましくは１０倍以上、さらに好ましくは１０〜１５倍とする。
【００４８】
＜パラ型芳香族ポリアミド繊維の物性＞
（耐摩耗性）
本発明に用いるパラ型全芳香族ポリアミド繊維は、その耐摩耗性をＪＩＳ  Ｌ１０９５  ７．１０．２に規定される摩耗強さ  Ｂ法により測定した切断回数を、総断面積で除した値とするところ、好ましくは０．１〜１．０回／μｍ２であり、より好ましくは０．２〜１．０回／μｍ２、さらに好ましくは０．３〜０．８回／μｍ２、特に好ましくは０．４〜０．７回／μｍ２である。
０．１回／μｍ２に満たないと、通常のパラ型全芳香族ポリアミド繊維の耐摩耗性繊維と同じレベルであり、優れているとはいえない。
【００４９】
（単糸断面積）
本発明に用いるパラ型全芳香族ポリアミド繊維は、その単糸断面積が１００〜８００μｍ２であり、好ましくは１００〜４００μｍ２である。単糸断面積がこれらの範囲であることにより、目標とする強度、耐摩耗性がバランスよく発揮される。
単糸断面積が１００μｍ２未満では耐摩耗性が著しく低下する。単糸断面積が８００μｍ２を超えると、繊維自体の強度が急激に降下し、耐摩耗性が低下する。
尚、本願で言う単糸断面積とは、単糸の繊維軸に直交する切断面の面積のことである。
【００５０】
（総断面積）
本発明に用いる全芳香族ポリアミド繊維は、その総断面積が、１５００〜３０００００μｍ２であり、好ましくは７０００〜２０００００μｍ２であり、より好ましくは１００００〜１５００００μｍ２で、さらに好ましくは１００００〜５００００μｍ２、特に好ましくは１００００〜３００００μｍ２である。
【００５１】
本発明の全芳香族ポリアミド繊維は、前記の単糸を束ねて、その総断面積が上記範囲に入るように構成することにより、一定の強度を保持しつつも耐摩耗性が優れたものとなり、耐久性に優れたロープ用繊維として適用できる。
【００５２】
総断面積が１５００μｍ２未満では耐摩耗性が著しく低下する。総断面積が３０００００μｍ２を超えると、単糸間でのばらつきの影響を受けやすく、強度の低下と共に耐摩耗性が低下することとなる。
尚、本願で言う総断面積とは、複数の単糸を束ねた繊維の断面積のことであり、前記単糸断面積に単糸の本数を乗じた面積のことである。
【００５３】
（引張強度）
本発明のパラ型全芳香族ポリアミド繊維の引張強度は、０．２ｃＮ／μｍ２以上が好ましく、０．２４ｃＮ／μｍ２以上がより好ましい。引張強度が０．２ｃＮ／μｍ２未満では高強度の繊維としての特長が不足する。
【実施例】
【００５４】
以下、実施例および比較例により、本発明をさらに具体的に説明する。ただし、これらの実施例および比較例は本発明の理解を助けるためのものであって、これらの記載によって本発明の範囲が限定されるものではない。
【００５５】
＜測定・評価方法＞
実施例および比較例においては、下記の項目について、下記の方法によって測定・評価を行った。
（１）単糸断面積
単糸断面積は、単糸を繊維軸に直交に切断した後、デジタルマイクロスコープ（ＫＥＹＥＮＣＥ社製、型式：ＶＨＸ−２０００型）により、断面積を測定した。
（２）総断面積
前記単糸断面積に対し、繊維を構成する単糸の本数を掛けて算出した。
（３）耐摩耗性
耐摩耗性は、ＪＩＳ  Ｌ１０９５のうち、摩耗強さを測定するＢ法に準拠した摩耗試験により、破断までの摩耗回数を総断面積で除した数値にて評価した。
（４）引張強度
引張試験機（ＩＮＳＴＲＯＮ社製、商品名：ＩＮＳＴＲＯＮ、型式：５５６５型）により、糸試験用チャックを用いて、ＡＳＴＭ  Ｄ８８５の手順に基づき、以下の条件で繊維の引張強力を測定した。次いで測定した繊維の引張強力に対して、繊維の総断面積で除し、引張強度を算出した。
［測定条件］     
温度            ：室温
試験片          ：７５ｃｍ
試験速度        ：２５０ｍｍ／分
チャック間距離  ：５００ｍｍ
【００５６】
＜実施例１＞
タングステン粒子（Ｗ−１ｋＤ  日本新金属社製）を、Ｎ−メチル−２−ピロリドン（ＮＭＰ）中に濃度２０質量％となるように、ビーズミル（淺田鉄工（株）製、Ｎａｎｏ  Ｇｒａｉｎ  Ｍｉｌｌ）を用いて分散させた。このとき、メディアとして、０．３ｍｍのジルコニアビーズを使用した。
【００５７】
得られた分散液を、コポリパラフェニレン・３，４’−オキシジフェニレン・テレフタルアミド（９８％濃度の濃硫酸中、ポリマー濃度０．５ｇ／ｄｌの溶液について３０℃で測定した固有粘度（ＩＶ）：３．４）の濃度６質量％のＮＭＰ溶液中に添加し、攪拌機（栗本鐵工所製、ＫＲＣニーダーＳ１）を用いて、６０℃で２時間、攪拌機の周速度が０．８１ｍ／ｓの条件で撹拌混合し、紡糸用溶液（ポリマードープ）を得た。このとき、コポリパラフェニレン・３，４’−オキシジフェニレン・テレフタルアミドに対するタングステンの配合量は、５０重量％となるようにした。
【００５８】
得られた紡糸用溶液（ポリマードープ）を用い、孔数１００ホールの紡糸口金から吐出し、エアギャップを介してＮＭＰ濃度３０質量％の水溶液中に、単糸断面積が１１０μｍ２になるように紡出して凝固させた後（半乾半湿式紡糸法）、水洗、乾燥し、次いで、温度５００℃下で１０倍に延伸した後巻き取ることによりタングステンが良好に分散したパラ型全芳香族ポリアミド繊維を得た。得られた繊維の耐摩耗性、引張強度共に良好であった。物性等を表１に示す。
【００５９】
＜実施例２＞
タングステン粒子の含有量を７０重量％とした以外は、実施例１と同様の方法で、タングステンが分散したパラ型全芳香族ポリアミド繊維を得た。得られた繊維の耐摩耗性、引張強度共に良好であった。物性等を表１に示す。
【００６０】
＜実施例３＞
タングステン粒子の含有量を２０重量％とした以外は、実施例１と同様の方法で、タングステンが分散したパラ型全芳香族ポリアミド繊維を得た。得られた繊維の耐摩耗性、引張強度共に良好であった。物性等を表１に示す。
【００６１】
＜実施例４＞
孔数が３０ホールの紡糸口金を使用、単糸断面積を４００μｍ２に変更した以外は、実施例１と同様の方法で、タングステンが分散したパラ型全芳香族ポリアミド繊維を得た。得られた繊維の耐摩耗性、引張強度共に良好であった。得られた繊維の物性等を表１に示す。
【００６２】
＜実施例５＞
孔数が１５ホールの紡糸口金を使用、単糸断面積を８００μｍ２に変更した以外は、実施例１と同様の方法で、タングステンが分散したパラ型全芳香族ポリアミド繊維を得た。得られた繊維の耐摩耗性、引張強度共に良好であった。得られた繊維の物性等を表１に示す。
【００６３】
＜実施例６＞
孔数１０００ホールの紡糸口金を使用した以外は、実施例１と同様の方法で、タングステンが分散したパラ型全芳香族ポリアミド繊維を得た。得られた繊維の耐摩耗性、引張強度共に良好であった。得られた繊維の物性等を表１に示す。
【００６４】
＜実施例７＞
孔数が５００ホールの紡糸口金を使用、単糸断面積を４００μｍ２に変更した以外は、実施例１と同様の方法で、タングステンが分散したパラ型全芳香族ポリアミド繊維を得た。得られた繊維の耐摩耗性、引張強度共に良好であった。得られた繊維の物性等を表１に示す。
【００６５】
＜実施例８＞
孔数が３０ホールの紡糸口金を使用した以外は、実施例１と同様の方法で、タングステンが分散したパラ型全芳香族ポリアミド繊維を得た。得られた繊維の耐摩耗性、引張強度共に良好であった。得られた繊維の物性等を表１に示す。
【００６６】
【表１】
2019151943.tif 000002
【００６７】
＜比較例１＞
タングステン粒子を含有しないこと以外は、実施例１と同様の方法で、パラ型全芳香族ポリアミド繊維を得た。得られた繊維の耐摩耗性は劣るものであった。物性等を表２に示す。
【００６８】
＜比較例２＞
タングステン粒子の含有量を１０重量％とした以外は、実施例１と同様の方法で、タングステンが分散したパラ型全芳香族ポリアミド繊維を得た。得られた繊維の耐摩耗性は劣るものであった。物性等を表２に示す。
【００６９】
＜比較例３＞
タングステン粒子の含有量を９０重量％とした以外は、実施例１と同様の方法で、タングステンが分散したパラ型全芳香族ポリアミド繊維を得た。引張強度、耐摩耗性共に満足するものが得られなかった。得られた繊維の物性等を表２に示す。
【００７０】
＜比較例４＞
孔数が２００ホールの紡糸口金を使用、単糸断面積を６０μｍ２に変更した以外は、実施例１と同様の方法とした。引張強度は満足するものの、耐摩耗性が劣る結果となった。物性等を表２に示す。
【００７１】
＜比較例５＞
孔数が１０ホールの紡糸口金を使用、単糸断面積を１３００μｍ２とした以外は、実施例１と同様の方法とした。引張強度、耐摩耗性共に満足するものが得られなかった。物性等を表２に示す。
【００７２】
＜比較例６＞
孔数が１０ホールの紡糸口金を使用した以外は、実施例１と同様の方法で、タングステンが分散したパラ型全芳香族ポリアミド繊維を得た。引張強度は満足するものの、耐摩耗性が劣る結果となった。得られた繊維の物性等を表２に示す。
【００７３】
＜比較例７＞
孔数が３０００ホールの紡糸口金を使用した以外は、実施例１と同様の方法で、タングステンが分散したパラ型全芳香族ポリアミド繊維を得た。引張強度、耐摩耗性共に満足するものが得られなかった。得られた繊維の物性等を表２に示す。
【００７４】
【表２】
2019151943.tif 000003